(57)【要約】【課題】近赤外光域に大きな吸収を有し、化学的に安定で、近赤外線吸収性能、熱線吸収能、可視光線透過性能及び耐光性に優れた光学フィルターを提供する。【解決手段】透明支持体上に少なくとも近赤外線吸収性のフィルター層を有する光学フィルターであって、そのフィルター層が下記一般式（Ｉ）で表される近赤外色素（Ｒ１及びＲ２は各々、脂肪族基、芳香族基又は複素環基を表し、ＭはＮｉ、Ｐｄ又はＰｔを表す）を含有する光学フィルター。【化１】2004045653.tif 000016【選択図】　　　　　なし【特許請求の範囲】
【請求項１】
透明支持体上に少なくとも近赤外線吸収性のフィルター層を有する光学フィルターであって、そのフィルター層が下記一般式（Ｉ）で表される近赤外色素を含有することを特徴とする光学フィルター。
【化１】
2004045653.tif 000015
一般式（Ｉ）中、Ｒ１及びＲ２は同じでも異なってもよく、各々、脂肪族基、芳香族基又は複素環基を表す。ＭはＮｉ、Ｐｄ又はＰｔを表す。
【請求項２】
請求項１記載の光学フィルターをプラズマディスプレイパネルの前面ガラスに直接貼りつけたことを特徴とする画像表示装置。
【請求項３】
プラズマディスプレイに前面板が設けられておらず、請求項１記載の光学フィルターがディスプレイ表面に直接貼り付けられていることを特徴とする画像表示装置。
【発明の詳細な説明】
【０００１】
【発明の属する技術分野】
本発明は、透明支持体およびフィルター層を有する光学フィルターに関する。特に、本発明はプラズマディスプレイパネル（ＰＤＰ）、液晶表示装置（ＬＣＤ）、エレクトロルミネッセンスディスプレイ（ＥＬＤ）、蛍光表示管、電界放射型ディスプレイのような画像表示装置の表面に、色再現性改良および誤動作防止のため取り付けられる光学フィルターに関する。
【０００２】
【従来の技術】
プラズマディスプレイパネル（ＰＤＰ）、液晶表示装置（ＬＣＤ）、エレクトロルミネッセンスディスプレイ（ＥＬＤ）、陰極管表示装置（ＣＲＴ）、蛍光表示管、電界放射型ディスプレイのような画像表示装置において、ディスプレイから発生する赤外線（主に、７００ｎｍから１２００ｎｍ）によって遠隔操作装置（リモコン）が誤動作するとの問題が報告されている。この問題を解決するために、赤外線吸収フィルターが用いられている。赤外線吸収フィルターに用いる染料としては、例えば、米国特許５９４５２０９号明細書に記載がある。
【０００３】
また、可視光領域の透過率が高い色素である有機金属錯体として、特開平９−２３０１３４号、特開２００１−２８８３８０号等にジチオール金属錯体が、特開２００１−２６１９９１号等にアミノチオフェノレート系金属錯体等が提案されている。また、特開２００１−２６４５３２号等には、特定のジチオール金属錯体とフタロシアニン系化合物及び特定のジイモニウム塩とを併用することも提案されている。
【０００４】
【発明が解決しようとする課題】
近年、上記のような画像表示装置における画像の高精細性化が更に望まれ、また、光学フィルターとしての近赤外線吸収効果等の性能向上や、耐久性が求められている。しかしながら、これらの赤外線吸収染料は、このような課題を十分に満足するものでないのが現状である。
従って、本発明の目的は、近赤外光域に大きな吸収を有し、化学的に安定で、近赤外線吸収性能、熱線吸収能、可視光線透過性能及び耐光性に優れた光学フィルターを提供することにある。
本発明の更なる目的は、ディスプレーからでる周辺電子機器の誤動作を引き起こす近赤外線領域である７００〜１２００ｎｍ、好ましくは７５０〜１２００ｎｍの領域の光をカットすると共に、ディスプレーの鮮度を阻害しないような可視光線透過率の高い実用的なプラズマディスプレー用フィルターを提供することにある。
【０００５】
【課題を解決するための手段】
本発明の上記課題は、下記の構成によって解決されることが見出された。
（１）透明支持体上に少なくとも近赤外線吸収性のフィルター層を有する光学フィルターであって、そのフィルター層が下記一般式（Ｉ）で表される近赤外色素を含有することを特徴とする光学フィルター。
【０００６】
【化２】
2004045653.tif 000002
【０００７】
一般式（Ｉ）中、Ｒ１及びＲ２は同じでも異なってもよく、各々、脂肪族基、芳香族基又は複素環基を表す。ＭはＮｉ、Ｐｄ又はＰｔを表す。
【０００８】
（２）上記光学フィルターが、５６０ｎｍ〜６２０ｎｍの波長領域にも吸収極大を有することを特徴とする上記（１）記載の光学フィルター。
（３）透明支持体、第１フィルター層及び第２フィルター層が積層されている光学フィルターであって、第１フィルター層が５６０ｎｍ〜６２０ｎｍの波長領域に吸収極大を有し、第２フィルター層が請求項１記載の一般式（Ｉ）で表される近赤外色素を含有し、７００ｎｍ〜１２００ｎｍに波長領域に吸収極大を有することを特徴とする上記（２）記載の光学フィルター。
【０００９】
（４）透明支持体の片面に、
（ｉ）屈折率が１．６５〜２．４０である高屈折率層と屈折率が１．２０〜１．５５である低屈折率層の各々少なくとも一層を有する反射防止膜、並びに、
（ｉｉ）５６０ｎｍ〜６２０ｎｍの波長領域及び７５０ｎｍ〜１２００ｎｍの波長領域の少なくともいずれかに吸収極大を有する、上記（１）〜（３）のいずれかに記載のフィルター層、
を有することを特徴とする光学フィルター。
【００１０】
（５）可視光吸収層の５６０〜６２０ｎｍの波長領域における吸収極大での半値幅が５〜７０ｎｍであることを特徴とする上記（１）〜（４）のいずれかに記載の光学フィルター。
（６）電磁波遮断層が設けられていることを特徴とする上記（１）〜（５）のいずれかに記載の光学フィルター。
【００１１】
（７）上記（１）〜（６）のいずれかに記載の光学フィルターをプラズマディスプレイパネルの前面ガラスに直接貼りつけたことを特徴とする画像表示装置。
（８）プラズマディスプレイに前面板が設けられておらず、上記（１）〜（６）のいずれかに記載の光学フィルターがディスプレイ表面に直接貼り付けられていることを特徴とする画像表示装置。
【００１２】
【発明の実施の形態】
［フィルター層］
本発明のフィルター層は、上記一般式（Ｉ）で表される近赤外色素を少なくとも含有する近赤外線遮蔽層である。
【００１３】
本発明の一般式（Ｉ）で表される近赤外線吸収剤は、特定の波長領域（赤色光乃至赤外線領域）に吸収を有する特定構造の色素であり、以下、適宜「特定色素」と称することもある。
【００１４】
前記一般式（Ｉ）において、Ｒ１及びＲ２として好ましくは以下のものを挙げることができる。
Ｒ１又はＲ２が脂肪族を表す場合、置換されてもよい炭素数１〜２２の直鎖状又は分岐状のアルキル基、置換されてもよい炭素数２〜２２のアルケニル基又はアルキニル基、炭素数５〜２２の置換基を含有してもよい脂環状炭化水素基等が挙げられる。
前記のアルキル基としては具体的には、メチル基、エチル基、プロピル基、ブチル基、ペンチル基、ヘキシル基、ヘプチル基、オクチル基、ノニル基、デシル基、ウンデシル基、ドデシル基、トリデシル基、テトラデシル基、ペンタデシル基、ヘキサデシル基、ヘプタデシル基、オクタデシル基、ノナデシル基、エイコサニル基、ヘネイコサニル基、ドコサニル基が挙げられる。
【００１５】
二重結合が２つ以上含有されてもよいアルケニル基としては、具体的にはビニル基、プロペニル基、ブテニル基、ペンテニル基、ヘキセニル基、オクテニル基、デセニル基、、ドデセニル基、トリデセニル基、テトラデセニル基、ヘキサデセニル基、オクタデセニル基、エイコセニル基、ドコセニル基、ブタジエニル基、ヘプタジエニル基、ヘキリジエニル基、オクタジエニル基等が挙げられる。
アルキニル基としては、例えばエチニル基、プロピニル基、ブチニル基、ヘキシニル基、オクタニル基、デカニル基、ドデカニル基等が挙げられる。
【００１６】
脂環式炭化水素基としては、単環式、多環式、架橋環式の脂肪族環状炭化水素基が挙げられる。
環状炭化水素環としての具体例としては、シクロペンタン、シクロペンテン、シクロペンタジエン、シクロヘキサン、シクロヘキセン、シクロヘキサジエン、シクロペンタン、シクロヘプテン、シクロヘプタジエン、シミクロオクタン、シクロオタテン、シクロオクタジエン、シクロオクタトリエン、シクロノナン、シクロリネン、シクロデカン、シクロデセン、シクロデカンジエン、シクロデカントリエン、シクロウンデカン、シクロドデカン、ビシクロヘプタン、ビシクロヘキサン、ビシクロヘキセン、トリシクロヘキサン、ノルカラン、ノルピナン、ノルボルネン、ノルボルナジエン、トリシクロヘプタン、トリシクロヘプテン、デカリン、アダマンタン等の環構造炭化水素が挙げられる。
なかでも、炭素原子数１から１２までの直鎖状、炭素原子数３から１２までの分岐状、ならびに炭素原子数５から１０までの環状の脂肪族基がより好ましい。
【００１７】
上記の脂肪族基が置換基を有する場合の置換基としては、水素を除く１価の非金属原子団が挙げられる。導入可能な置換基としては、好ましくは、ハロゲン原子（−Ｆ、−Ｂｒ、−Ｃｌ、−Ｉ）、−ＣＮ基、−ＮＯ２基、−ＯＲ１０基、−ＳＲ１０基、−ＳＯ２Ｒ１０基、−Ｎ（Ｒ１０）（Ｒ１１）基、−ＳＯ２Ｎ（Ｒ１０）（Ｒ１１）基、−ＮＨＣ−ＮＨＲ１０基、脂環式炭化水素基、アリール基、複素環基等が挙げられる。
ここで、Ｒ１０及びＲ１１は脂肪族基（アルキル基、アルケニル基、脂環式炭化水素基）又は芳香族基を表し、具体的には上記した各炭化水素基、同一の内容のものを表す。又、これらの炭化水素基は置換されてもよく置換される基も同様のものが挙げられる。
−Ｎ（Ｒ１０）（Ｒ１１）基において、Ｒ１０とＲ１１は同じでも異なってもよい。又、Ｒ１０とＲ１１とは環を形成してもよい。（例えば、ピロリジニル基、ピロリニル基、ピペリジール基、モルホニル基、ピロリイル基、イミダゾイル基、ピラゾイル基、インドイル基、イソイニドイル基等）
【００１８】
これら脂肪族基に置換する置換基における脂環式炭化水素基の具体例としては、前述の脂環式炭化水素基が同様に挙げられる。アリール基の具体例としては、フェニル基、ビフェニル基、ナフチル基、アントラニル基、アセナフチレニル基、フェナントレニル基、フェナレニル基、アズレニル基、トリル基、キシリル基、メシチル基、クメニル基、フルオロフェニル基、クロロフェニル基、ブロモフェニル基、クロロメチルフェニル基、メトキシフェニル基、エトキシフェニル基、フェノキシフェニル基、アセトキシフェニル基、ベンゾイロキシフェニル基、メチルチオフェニル基、フェニルチオフェニル基、メチルアミノフェルニ基、ジメチルアミノフェニル基、アセチルアミノフェニル基、Ｎ−フェニルカルバモイルフェニル基、ニトロフェニル基、シアノフェニル基、メタンスルホニルフェニル基。
【００１９】
複素環基としては、酸素原子、イオウ原子、窒素原子のいずれかを少なくとも１個含有する単環式もしくは多環式の環構造を有するものであればいずれでもよい。例えば、フラニル基、テトラヒドロフラニル基、ピラニル基、ピロイル基、クロメニル基、フェノキサチイニル基、イミグゾイル基、ピラゾイル基、ピリジイル基、ピラジニル基、ピリミデイニル基、インドイル基、イソインドイル基、キノニイル基、ピロリジニル基、ピロリニル基、イミグゾリニル基、ピラゾリジニル基、ピペリジニル基、ピペラジニル基、モノホリニル基、チエニル基、ベンゾチエニル基等が挙げられる。これらの複素環構造は置換されてもよく、置換基としては前記に例示されたと同様の置換基類が挙げられる。
【００２０】
Ｒ１又はＲ２が芳香族基の場合は、置換されてもよいアリール基（例えば、フェニル基、ナフチル基、アントラニル基、アセナフチレニル基、フェナントレニル基、フェナレニル基、アズレニル基等）であり、置換される置換基としては前記の脂肪族基で置換される基と同様のものが挙げられる。
Ｒ１又はＲ２が複素環の場合は前記した置換されてもよい複素環基と同様の例が挙げられる。
【００２１】
本発明の特定色素は、例えば、Ａｒａｇｏｎｉ．，ｅｔ．　Ｊ．Ａｍ．Ｃｈｅｍ．Ｓｏｃ．　１２１（Ｎｏ．３０），　７０９８（１９９９）に記載の合成方法等に従い合成することができる。
本発明に用いられる前記一般式（Ｉ）で表される化合物の具体例を以下に示すが、これらに限定されるものではない。
【００２２】
【表１】
2004045653.tif 000003
【００２３】
【表２】
2004045653.tif 000004
【００２４】
【表３】
2004045653.tif 000005
【００２５】
次に、本発明の近赤外線吸収フィルターの製造方法について説明する。
本発明の近赤外線吸収フイルターの製造方法としては、特定色素を配合したフィルムを透明支持体上に貼り付ける方法、透明基板に特定色素を含む塗工液をコーティングする方法、などが挙られる。
【００２６】
本発明の赤外線吸収フィルターを構成するフィルムとしては、実質的に透明であって、吸収、散乱が大きくない樹脂であればよく、特に制限はない。その具体的な例としては、ポリオレフィン系樹脂、ポリシクロアルカン系樹脂、ポリエステル系樹脂、ポリカーボネート系樹脂、ポリ（メタ）アクリル酸エステル系樹脂、ポリスチレン、ポリ塩化ビニル、ポリ塩化ビニリデン、ポリウレタン樹脂、ＳＢＲ、ポリアルカン酸ビニル系樹脂、ポリアリレート樹脂、ポリエーテルサルホン樹脂等が挙げられる。
これらの樹脂は、フェノール系、燐系などの酸化防止剤、ハロゲン系、燐酸系等の難燃剤、耐熱老化防止剤、紫外線吸収剤、滑剤、帯電防止剤等の公知の添加剤を配合してもよい。これらの樹脂組成物を射出成形、Ｔダイ成形、カレンダー成形、圧縮成形等の方法や、有機溶剤に溶解させてキャスティングする方法などの成形方法により、フィルム状に成形して用いる。フィルム状に成形された樹脂は延伸されていても未延伸でもよい。また、異なる材料からなるフィルムが積層されていても良い。
フィルムの厚みは、目的に応じて通常１０μｍ未満の範囲から選択される。
【００２７】
大きな面積の透明支持体上に薄膜を均一に設ける方法としては、特定色素含有組成物を塗布、乾燥して設ける方法が有利である。
特定色素を含む塗工液は、特定色素をバインダー樹脂とともに溶剤中に溶解させることにより、調製することができる。このとき溶剤に溶解される特定色素およびバインダー樹脂などの全固形分の濃度は、通常５〜５０質量％である。また、全固形分は対する特定色素の濃度は、通常１〜８０質量％、好ましくは２〜７０質量％である。
【００２８】
また、特定色素を必要に応じて分散剤を用いて、粒径を通常０．１〜３μｍに微粒子化し、バインダー樹脂とともに、溶剤に分散させて調製することもできる。このとき溶剤に分散される特定色素、分散剤、バインダー樹脂等の固形分の濃度は、５〜５０質量％であることが好ましい。また、全固形分に対する特定色素の濃度は、通常１〜８０質量％、好ましくは５〜７０質量％である。用いられる分散剤としては、ポリビニルブチラール樹脂、フェノキシ樹脂、ロジン変性フェノール樹脂、石油樹脂、硬化ロジン、ロジンエステル、マレイン化ロジン、ポリウレタン樹脂、（メタ）アクリレート樹脂等が挙げられる。その使用量は、特定色素に対して、通常０〜１００質量％、好ましくは０〜５０質量％である。
【００２９】
バインダー樹脂としては、実質的に透明であって、吸収、散乱が大きくない樹脂であれば良く、従来公知の熱可塑性樹脂、熱硬化性樹脂が挙げられる。例えば、上記の特定色素配合フィルムの方法で用いられる樹脂として例示したもの等が挙げられる。その使用量は、特定色素に対して、１０〜２００質量％、好ましくは３０〜１００質量％である。
【００３０】
また、本発明のフィルター層には、更に、他の近赤外線吸収剤を添加してもよい。他の近赤外線吸収剤としては、有機物質であるニトロソ化合物及びその金属錯塩、ポリメチン系色素（シアニン系、オキソノール系、クロコニウム系、スクワリリウム系、ピリリウム系、アズレヌウム系、）、ジチオール錯塩系化合物、フタロシアニン化合物、ナフタロシアニン化合物、トリアリルメタン系色素、インモニウム系色素、ジインモニウム系色素、ナフトキノン系化合物、アントラキノン系化合物、アミノ化合物、アミニウム塩系化合物、または、無機物であるカーボンブラックや、酸化インジウムスズ、酸化アンチモンスズ、周期律表４Ａ、５Ａまたは６Ａ族に属する金属の酸化物、もしくは炭化物、またはホウ化物などが挙げられる。
【００３１】
本発明のフィルター層は、本発明の特定色素の他、必要であればさらに他の近赤外線吸収剤を併用しながら、波長領域７５０〜１２００ｎｍの近赤外線透過率が２５％以下、より好ましくは２０％以下、更に好ましくは１５％以下となるように赤外線吸収フィルターを調製するのが好ましい。特に透明性と、赤外線吸収性能の面から、本発明の特定色素とポリメチン系色素、ジインモニウム系色素、フタロシアニン化合物及びナフタロシアニン化合物から選ばれる近赤外色素と組み合わせることが好ましい。これらの色素の例としては、例えば特開２００１−２２８３２４号明細書中の段落番号〔００４７〕〜〔００６６〕に記載のシアニン色素、入江正浩監修「機能性色素の最新応用技術」ｐｐ．４６（（株）シーエムシー、１９９６年刊行）、編集池森忠三郎、住谷光圀「特殊機能色素−技術と市場−」ｐｐ．７７（（株）シーエムシー、１９８６年刊行）等に記載の色素が挙げられるが、これに限定されるものではない。本発明の特定色素は、これらの他の色素を併用した場合に、他の色素の安定性が向上される。
【００３２】
更に、本発明のフィルター層には、他の添加剤を併用してもよい。
例えば、褪色防止剤を添加してもよい。染料の安定化剤として機能する褪色防止剤の例には、ハイドロキノン誘導体（米国特許３９３５０１６号、同３９８２９４４号の各明細書記載）、ハイドロキノンジエーテル誘導体（米国特許４２５４２１６号明細書および特開昭５５−２１００４号公報記載）、フェノール誘導体（特開昭５４−１４５５３０号公報記載）、スピロインダンまたはメチレンジオキシベンゼンの誘導体（英国特許公開２０７７４５５号、同２０６２８８８号の各明細書および特開昭６１−９０１５５号公報記載）、クロマン、スピロクロマンまたはクマランの誘導体（米国特許３４３２３００号、同３５７３０５０号、同３５７４６２７号、同３７６４３３７号の各明細書および特開昭５２−１５２２２５号、同５３−２０３２７号、同５３−１７７２９号、同６１−９０１５６号の各公報記載）、ハイドロキノンモノエーテルまたはパラアミノフェノールの誘導体（英国特許１３４７５５６号、同２０６６９７５号の各明細書および特公昭５４−１２３３７号、特開昭５５−６３２１号の各公報記載）およびビスフェノール誘導体（米国特許３７００４５５号明細書および特公昭４８−３１６２５号公報記載）が挙げられる。
【００３３】
光又は熱に対する色素の安定性を向上させるため、金属錯体（米国特許４２４５０１８号明細書および特開昭６０−９７３５３号公報記載）を褪色防止剤として用いてもよい。
さらに色素の耐光性を改良するために、一重項酸素クエンチャーを褪色防止剤として用いてもよい。一重項酸素クエンチャーの例には、ニトロソ化合物（特開平２−３００２８８号公報記載）、ジインモニウム化合物（米国特許４６５６１２号明細書記載）、ニッケル錯体（特開平４−１４６１８９号公報記載）および酸化防止剤（欧州特許公開８２００５７Ａ１号明細書記載）が挙げられる。
【００３４】
以上のような特定色素を含む塗布組成物に用いる溶媒としては、具体的には、例えば、アルコール類（メタノール、エタノール、イソプロパノール、テトラヒドロフルフリルアルコール、ジアセトンアルコール、エチレングリコール、プロピレングリコール、エチレングリコールモノメチルエーテル、エチレングリコールモノエチルエーテル、１−メトキシ−２−プロパノール等）、炭化水素類（トルエン、シクロヘキサン等）、ハロゲン化炭化水素類（エチレンジクロライド等）、ケトン類（アセトン、アセチルアセトン、メチルエチルケトン、メチルイソブチルケトン、シクロヘキサノン等）、エステル類（酢酸エチル、乳酸メチル、乳酸エチル、２−メトキシエチルアセテート、１−メトキシ−２−プロピルアセテート等）、エーテル類（テトラヒドロフラン、エチレングリコールジメチルエーテル、ジエチレングリコールジメチルエーテル、プロピレングリコールジエチルエーテル等）、アミド類（ジメチルアセトアミド、ジメチルホルムアミド、Ｎ−メチルピロリドン等）、γ−ブチロラクトン、ジメチルスルホキシド、水及びこれらの溶媒の混合物から適切に選択して使用することができる。
【００３５】
特定色素を含む塗工液の透明支持体へのコーティングは、ディッピング法、フローコート法、スプレー法、バーコート法、グラビアコート法、ロールコート法、ブレードコート法、エアーナイフコート法等の公知の塗工方法で行われる。特定色素を含む層は、乾燥後の膜厚が、通常０．１〜３０μｍ、好ましくは０．５〜１０μｍとなるように塗布される。
【００３６】
また、本発明の光学フィルターは、可視光の５６０〜６２０ｎｍの波長領域にも吸収極大（透過率の極小）を有することが好ましい。すなわち、５６０ｎｍ〜６２０ｎｍに吸収極大を有する可視光色素を含むことが好ましい。
この可視光吸収色素を含む層は、その吸収極大が、５７０〜６００ｎｍの波長領域にあることがさらに好ましく、５８０〜６００ｎｍの波長領域にあることが最も好ましい。吸収極大における透過率は、０．０１〜９０％であることが好ましく、０．１〜７０％であることがさらに好ましい。吸収極大の波長は、光を照射することにより移動させることもできる。
【００３７】
本発明の光学フィルターは、５６０〜６２０ｎｍの波長領域における吸収極大に加えて、５００〜５５０ｎｍの波長領域にも吸収極大を有していても良い。５００〜５５０ｎｍの波長領域の吸収極大における透過率は、２０〜８５％であることが好ましい。
５００〜５５０ｎｍの波長領域の吸収極大は、視感度が高い緑の蛍光体の発光強度を調整するために設定される。緑の蛍光体の発光域は、なだらかにカットすることが好ましい。５００〜５５０ｎｍの波長領域の吸収極大での半値幅（吸収極大での吸光度の半分の吸光度を示す波長領域の幅）は、３０〜３００ｎｍであることが好ましく、４０〜３００ｎｍであることがより好ましく、５０〜１５０ｎｍであることがさらに好ましく、６０〜１５０ｎｍであることが最も好ましい。
【００３８】
本発明の光学フィルターとして、上記の特性を有するものであればいずれでもよく、前記の特定色素を含有するフィルター層中に、後述する各可視光吸収色素を含有させてもよいし、可視光吸収層を別に設けてもよい。
【００３９】
＜可視光吸収層＞
本発明の光学フィルターに用いることができる、特定の波長の光を選択的に吸収する可視光吸収層について説明する。
５６０〜６２０ｎｍの波長領域における吸収極大は、なるべく緑の蛍光体の発光に影響を与えないよう選択的に光をカットするため吸収スペクトルのピークをシャープにすることが好ましい。５６０〜６２０ｎｍの波長領域における吸収極大での半値幅は、５〜７０ｎｍであることが好ましく、１０〜５０ｎｍであることがさらに好ましく、１０〜３０ｎｍであることが最も好ましい。
【００４０】
光吸収層に上記の吸収スペクトルを付与するためには、色素（染料または顔料）を用いることが好ましい。
５００〜５５０ｎｍの波長領域に吸収極大を持つ色素としては、スクアリリウム染料、アゾメチン染料、シアニン染料、オキソノール染料、アントラキノン染料、アゾ染料、ベンジリデン染料あるいはそれらをレーキ化した顔料が好ましく用いられる。５００〜５５０ｎｍの波長領域に吸収極大を持つ染料の例として、例えば、特開２０００−２５０４２号明細書の段落番号〔００１８〕〜〔００２５〕記載の化合物、特開２００１−３４３５２０号明細書の段落番号〔００１０〕〜〔００１３〕に記載の色素（ａ１）〜（ａ１１）等が挙げられる。
【００４１】
５６０〜６２０ｎｍの波長領域に吸収極大を持つ色素としては、シアニン染料、スクアリリウム染料、アゾメチン染料、キサンテン染料、オキソノール染料、アゾ染料あるいはそれらをレーキ化した顔料が好ましく用いられる。５６０〜６２０ｎｍの波長領域に吸収極大を持つ染料の例として、例えば特開２０００−２５０４２０号明細書の段落番号〔００２５〕〜〔００３４〕に記載のシアニン化合物、特開２００１−３４３５２０号明細書の段落番号〔００１４〕〜〔００１８〕に記載の色素（ｂ１）〜（ｂ１６）、特開２００１−１３１４３５号明細書記載のシアニン化合物（例えば同明細書記載の化合物Ｎｏ．（Ｉ−１）〜（Ｉ−２７）等）等が挙げられる。
【００４２】
また、本発明の光学フィルターは３８０〜４４０ｎｍの波長領域に吸収極大（透過率の極小）を有していることが好ましい。３８０〜４４０ｎｍの波長範囲に吸収を持つ染料としてはメチン系、アントラキノン系、キノン系、ジフェニルメタン染料、トリフェニルメタン染料、キサンテン染料、アゾ系、アゾメチン系の化合物が好ましい。メチン系としてはシアニン系、メロシアニン系、オキソノール系、アリーリデン系、スチリル系などである。具体例を下に示す。
【００４３】
【化３】
2004045653.tif 000006
【００４４】
可視光吸収層には、２種類以上の色素を組み合わせて用いることができる。
可視光吸収層の厚さは、０．１〜５μｍであることが好ましく、０．５〜１００μｍであることがさらに好ましく、１〜１５μｍであることが最も好ましい。
【００４５】
可視光吸収層は、色素単独でも形成可能だが、色素の安定性および反射率特性の制御のためポリマーバインダーを含むことができる。
【００４６】
可視光吸収層のポリマーバインダーとしては、ゼラチンが好ましいが、そのほかにアクリル系、ウレタン系、ＳＢＲ系、オレフィン系、塩化ビニリデン系、酢酸ビニル系、ポリエステル系、またはこれらの共重合体が好ましく用いられる。ポリマーとしては直鎖のポリマーでも枝分かれしたポリマーでも、また架橋されたポリマーでも良い。またポリマーとしては単一のモノマーが重合したいわゆるホモポリマーでも良いし、２種以上のモノマーが重合したコポリマー　でも良い。コポリマーの場合はランダムコポリマーでもブロックコポリマーでも良い。ポリマーの分子量は数平均分子量（ＧＰＣ法で測定されたポリスチレン換算値）で５，０００〜１，０００，０００、好ましくは１０，０００〜１００，０００程度が好ましい。分子量が小さすぎるものは膜強度が不十分であり、大きすぎるものは製膜性が悪く好ましくない。
【００４７】
その他、可視光吸収層のポリマーバインダーとして使用できる高分子ラテックスの具体例としては、以下のようなものがある。
メチルメタクリレート／エチルアクリレート／メタクリル酸コポリマーのラテックス、メチルメタクリレート／２−エチルヘキシルアクリレート／スチレン／アクリル酸コポリマーのラテックス、スチレン／ブタジエン／アクリル酸コポリマーのラテックス、スチレン／ブタジエン／ジビニルベンゼン／メタクリル酸コポリマーのラテックス、メチルメタクリレート／塩化ビニル／アクリル酸コポリマーのラテックス、塩化ビニリデン／エチルアクリレート／アクリロニトリル／メタクリル酸コポリマーのラテックスなど。
【００４８】
可視光吸収層に、他の添加剤を添加してもよい。例えば、染料の安定化剤として機能する褪色防止剤の例としては、前記の近赤外線吸収フィルター層で例示したと同様のものが挙げられる。可視光吸収層は、前記近赤外線フィルター層と同様の方法で設けられ、塗布用溶媒及び塗布方法は、先に例示したと同様のものが挙げられる。
【００４９】
＜透明支持体＞
本発明で用いる透明支持体の好ましい例としては、セルロースエステル（例、セルロースジアセテート、セルローストリアセテート、セルロースプロピオネート、セルロースブチレート、セルロースアセテートプロピオネート、セルロースニトレート）、ポリアミド、ポリカーボネート、ポリエステル（例、ポリエチレンテレフタレート、ポリエチレンナフタレート、ポリブチレンテレフタレート、ポリ−１，４−シクロヘキサンジメチレンテレフタレート、ポリエチレン−１，２−ジフェノキシエタン−４，４’−ジカルボキシレート）、ポリスチレン（例、シンジオタクチックポリスチレン）、ポリオレフィン（例、ポリエチレン、ポリプロピレン、ポリメチルペンテン）、ポリ（メタ）アクリレート（例、ポリメチルメタクリレート）、ポリスルホン、ポリエーテルスルホン、ポリエーテルケトン、ポリエーテルイミドおよびポリオキシエチレン等が含まれる。好ましくはセルローストリアセテート、ポリカーボネート、ポリメチルメタクリレート、ポリエチレンテレフタレートおよびポリエチレンナフタレートである。
透明支持体の透過率は８０％以上であることが好ましく、８６％以上であることがさらに好ましい。ヘイズは、２％以下であることが好ましく、１％以下であることがさらに好ましい。屈折率は、１．４５〜１．７０であることが好ましい。
【００５０】
透明支持体に、赤外線吸収剤あるいは紫外線吸収剤を添加してもよい。赤外線吸収剤の添加量は、透明支持体の０．０１〜２０質量％であることが好ましく、０．０５〜１０質量％であることがさらに好ましい。さらに滑り剤として、不活性無機化合物の粒子を透明支持体に添加してもよい。無機化合物の例には、ＳｉＯ２、ＴｉＯ２、ＢａＳＯ４　、ＣａＣＯ３、タルクおよびカオリンが含まれる。
【００５１】
透明支持体には、その上に設ける層（例、下塗り層）との接着性をより強固にするために表面処理を施すことが好ましい。表面処理の例には、薬品処理、機械的処理、コロナ放電処理、火炎処理、紫外線照射処理、高周波処理、グロー放電処理、活性プラズマ処理、レーザー処理、混酸処理およびオゾン酸化処理が含まれる。グロー放電処理、紫外線照射処理、コロナ放電処理および火炎処理が好ましく、コロナ放電処理がさらに好ましい。
【００５２】
＜反射防止層＞
本発明の光学フィルターには、反射防止層を設けることが好ましい。
反射防止層の反射防止機能としては、正反射率が３．０％以下であることが好ましく、１．８％以下であることがさらに好ましい。反射防止層を設ける場合は、低屈折率層が必須である。低屈折率層の屈折率は、透明支持体の屈折率よりも低い。低屈折率層の屈折率は、１．２０乃至１．５５であることが好ましく、１．３０乃至１．５５であることがさらに好ましい。低屈折率層の厚さは、５０乃至４００ｎｍであることが好ましく、５０乃至２００ｎｍであることがさらに好ましい。低屈折率層は、屈折率の低い含フッ素ポリマーからなる層（特開昭５７−３４５２６号、特開平３−１３０１０３号、同６−１１５０２３号、同８−３１３７０２号、同７−１６８００４号、同１１−５２１０３号、特開２０００−２７５４０５号等の各公報記載）、ゾルゲル法により得られる層（特開平５−２０８８１１号、同６−２９９０９１号、同７−１６８００３号、同１１−１０６７０４号等の各公報記載）、又は微粒子含む層（特公昭６０−５９２５０号、特開平５−１３０２１号、同６−５６４７８号、同７−９２３０６号、同９−２８８２０１号、同１１−５２１０３号等の各公報に記載）として形成することができる。微粒子を含む層では、微粒子間または微粒子内のミクロボイドとして、低屈折率層に空隙を形成することができる（特開平９−２２２５０２号、同９−２２７７１３号、同１１−６４６０１号等の各公報記載）。微粒子を含む層は、３乃至５０体積％の空隙率を有することが好ましく、５乃至３５体積％の空隙率を有することがさらに好ましい。
【００５３】
広い波長領域の反射を防止するためには、低屈折率層に加えて、屈折率の高い層（中・高屈折率層）を積層することが好ましい。高屈折率層の屈折率は、１．６５乃至２．４０であることが好ましく、１．７０乃至２．２０であることがさらに好ましい。中屈折率層の屈折率は、低屈折率層の屈折率と高屈折率層の屈折率との中間の値となるように調整する。中屈折率層の屈折率は、１．５０乃至１．９　０であることが好ましい。中・高屈折率層の厚さは、５ｎｍ乃至１００μｍであることが好ましく、１０ｎｍ乃至１０μｍであることがさらに好ましく、３０ｎｍ乃至１μｍであることが最も好ましい。中・高屈折率層のヘイズは、５％以下であることが好ましく、３％以下であることがさらに好ましく、１％以下であることが最も好ましい。中・高屈折率層は、比較的高い屈折率を有するポリマーバインダーを用いて形成することができる。屈折率が高いポリマーの例には、ポリスチレン、スチレン共重合体、（メタ）アクリレート共重合体、ポリカーボネート、メラミン樹脂、フェノール樹脂、エポキシ樹脂および環状（脂環式または芳香族）イソシアネートとポリオールとの反応で得られるポリウレタンが含まれる。その他の環状（芳香族、複素環式、脂環式）基を有するポリマーや、フッ素以外のハロゲン原子を置換基として有するポリマーも、屈折率が高い。二重結合を導入してラジカル硬化を可能にしたモノマーの重合反応によりポリマーを形成してもよい。
【００５４】
さらに高い屈折率を得るため、ポリマーバインダー中に無機微粒子を分散してもよい。無機微粒子の屈折率は、１．８０乃至２．８０であることが好ましい。無機微粒子は、金属の酸化物または硫化物から形成することが好ましい。金属の酸化物または硫化物の例には、二酸化チタン（例、ルチル、ルチル／アナターゼの混晶、アナターゼ、アモルファス構造）、酸化錫、酸化インジウム、酸化亜鉛、酸化ジルコニウムおよび硫化亜鉛が含まれる。酸化チタン、酸化錫および酸化インジウムが特に好ましい。無機微粒子は、これらの金属の酸化物または硫化物を主成分とし、さらに他の元素を含むことができる。主成分とは、粒子を構成する成分の中で最も含有量（質量％）が多い成分を意味する。他の元素の例には、Ｔｉ、Ｚｒ、Ｓｎ、Ｓｂ、Ｃｕ、Ｆｅ、Ｍｎ、Ｐｂ、Ｃｄ、Ａｓ、Ｃｒ、Ｈｇ、Ｚｎ、Ａｌ、Ｍｇ、Ｓｉ、ＰおよびＳが含まれる。被膜形成性で溶剤に分散し得るか、それ自身が液状である無機材料、例えば、各種元素のアルコキシド、有機酸の塩、配位性化合物と結合した配位化合物（例、キレート化合物）、活性無機ポリマーを用いて、中・高屈折率層を形成することもできる。
【００５５】
反射防止層は、表面をアンチグレア機能（入射光を表面で散乱させて、膜周囲の景色が膜表面に移るのを防止する機能）を付与することができる。例えば、透明フィルムの表面に微細な凹凸を形成し、そしてその表面に反射防止層を形成するか、あるいは反射防止層を形成後、エンボスロールにより表面に凹凸を形成することにより、アンチグレア機能を得ることができる。アンチグレア機能を有する反射防止層は、一般に３乃至３０％のヘイズを有する。
【００５６】
＜下塗り層＞
透明支持体と隣接する層との間に、下塗り層を設けることが好ましい。
下塗り層は、ガラス転移温度が２５℃以下のポリマーを含む層、隣接する層側の表面が粗面である層または隣接する層のポリマーと親和性を有するポリマーを含む層として形成する。なお、隣接する層が設けられていない透明支持体の面に下塗り層を設けて、透明支持体とその上に設けられる層（例えば、低屈折率層、高・中屈折率層等）との接着力を改善してもよい。また、下塗り層は、光学フィルターと画像形成装置とを接着するための接着剤と光学フィルターとの親和性を改善するために設けてもよい。
下塗り層の厚みは、２０〜１０００ｎｍが好ましく、８０〜３００ｎｍがより好ましい。
【００５７】
ガラス転移温度が２５℃以下のポリマーを含む下塗り層は、ポリマーの粘着性で透明支持体と隣接する層とを接着し、好ましく用いることができる。
ガラス転移温度が２５℃以下のポリマーは、塩化ビニル、塩化ビニリデン、酢酸ビニル、ブタジエン、ネオプレン、スチレン、クロロプレン、アクリル酸エステル、メタクリル酸エステル、アクリロニトリルまたはメチルビニルエーテルの重合または共重合により得ることができる。ガラス転移温度は、２０℃以下であることがより好ましく、１５℃以下であることがさらに好ましく、１０℃以下であることがさらに好ましく、５℃以下であることがさらに好ましく、０℃以下であることが最も好ましい。
表面が粗面である下塗り層は、粗面の上に隣接する層を形成することで、透明支持体と隣接する層とを接着する。表面が粗面である下塗り層は、高分子ラテックスの塗布により容易に形成することができる。ラテックスの平均粒径は、０．０２〜３μｍであることが好ましく、０．０５〜１μｍであることがさらに好ましい。
可視光吸収層のバインダーポリマーと親和性を有するポリマーの例には、アクリル樹脂、セルロース誘導体、ゼラチン、カゼイン、でんぷん、ポリビニルアルコール、可溶性ナイロンおよび高分子ラテックスが含まれる。
二層以上の下塗り層を設けてもよい。
【００５８】
下塗り層には、帯電防止剤を添加してもよい。この場合、下塗り層は帯電防止層を兼ねることになる。
帯電防止剤は、上記の下塗り層に付与してもよいし、第２の下塗り層に付与してもよい。また、支持体の反射防止膜側の下塗り層に付与しても、反対側の下塗り層に付与してもよい。両方の側に付与することがより好ましい。
帯電防止性を付与するためには、以下の説明する導電性材料をバインダーとともに分散し塗布することにより付与することができる。
【００５９】
好ましく使用される帯電防止用導電性材料は結晶性の金属酸化物粒子であり、酸素欠陥を含むもの及び、用いられる金属酸化物に対してドナーを形成する異種原子を少量含むもの等は一般的にいって導電性が高いので特に好ましい。
金属酸化物の例としてはＺｎＯ、ＴｉＯ２、ＳｎＯ２、Ａｌ２Ｏ３、Ｉｎ２Ｏ３、ＳｉＯ２、ＭｇＯ、ＢａＯ、ＭｏＯ３、Ｖ２Ｏ５等、或いはこれらの複合酸化物が好ましく、特にＺｎＯ、Ｉｎ２Ｏ３、Ｖ２Ｏ５、およびＳｎＯ２が好ましい。異種原子を含む例としては、例えばＺｎＯ　に対してはＡｌ、Ｉｎ等の添加、ＳｎＯ２に対してはＳｂ、Ｎｂ、Ｐ　、ハロゲン元素等の添加、またＴｉＯ２に対してはＮｂ、Ｔａ等の添加が効果的である。これらの異種原子の添加量は、０．０１ｍｏｌ％〜３０ｍｏｌ％の範囲が好ましいが、０．１〜１０ｍｏｌ％であれば特に好ましい。更に、微粒子分散性、透明性改良のために、微粒子形成時に珪素化合物を添加してもよい。
上記金属酸化物微粒子は、導電性を有しており、その体積抵抗率は１０７Ω−ｃｍ以下、特に１０５Ω−ｃｍ以下である。
これらの酸化物については特開昭５６−１４３４３１号、同５６−１２０５１９号、同５８−６２６４７号、特開平４−７９１０４号などの各公報に記載されている。
【００６０】
さらに、特公昭５９−６２３５号公報に記載のごとく、他の結晶性金属酸化物粒子あるいは繊維状物（例えば酸化チタン）に上記の金属酸化物を付着させた導電性素材を使用してもよい。利用できる一次粒子サイズは０．０００１〜１μｍが好ましいが、０．００１〜０．５μｍであると分散後の安定性がよく使用しやすい。また、光散乱性をできるだけ小さくするために０．００１〜０．３μｍの導電性粒子を利用すると透明材料を形成することが可能となり大変好ましい。これらの粒子は分散液及び塗布膜中での粒子は通常数個以上の一次粒子が集合した二次凝集体であり、その粒径は０．３〜０．０１μｍであり、好ましくは０．２〜０．０３μｍである。
また、導電性材料が針状あるいは繊維状の場合はその長さは３０μｍ以下で直径が１μｍ以下が好ましく、特に好ましいのは長さが１０μｍ以下で直径０．３μｍ以下であり長さ／直径比が３以上である。
【００６１】
帯電防止用金属酸化物は、バインダーと共に塗布されることが好ましい。バインダーとしては、特に限定されないが、例えばゼラチンやデキストラン、ポリアクリルアミド、デンプン、ポリビニルアルコールのような水溶性バインダーでもよいし、ポリ（メタ）アクリル酸エステル、ポリ酢酸ビニル、ポリウレタン、ポリ塩化ビニル、ポリ塩化ビニリデン、スチレン／ブタジエン共重合体、ポリスチレン、ポリエステル、ポリエチレン、ポリエチレンオキサイド、ポリプロピレン、ポリカーボネートなどの合成重合体バインダーを有機溶媒で使ってもよいし、更にこれらの重合体バインダーを水分散体の形体で用いてもよい。
また、これらの金属酸化物は球形状のものと繊維状のものを混合して使用しても良い。
帯電防止用金属酸化物の含有量は、０．０００５ｇ／ｍ２以上であり、より好ましくは０．０００９〜０．５ｇ／ｍ２、特に好ましくは０．００１２〜０．３ｇ／ｍ２である。
【００６２】
最終形態としての反射防止膜の表面抵抗率は、１０２〜１０１２Ωの範囲が一般的であり、１０６〜１０１２Ωの範囲が好ましく、さらに１０９〜１０１２Ωの範囲がより好ましい。表面抵抗率が１０１２Ωをこえると、帯電防止機能が十分でなく、ほこり等の付着を防ぐことができない。また、表面抵抗率が１０２Ωを下回るには、多量の導電性金属酸化物を添加しなければならず、そのため下塗り層の膜質が弱くなり低屈折率層の接着強度が低下したり、反射防止膜のヘイズが大きくな過ぎ実用的でない。
また、下塗り層には、透明支持体を膨潤させる溶剤、マット剤、界面活性剤、帯電防止剤、塗布助剤や硬膜剤を添加してもよい。
【００６３】
＜アンチグレア層＞
本発明の光学フィルターは、その表面にアンチグレア層を設け、凹凸を形成することも好ましい。凸部の断面形状は、丸みを帯びた頂点からなだらかな傾斜が周囲に延びていることが好ましい。傾斜部は頂点に近い部分では上に凸、それ以外の部分では下に凸の形態であることが好ましい。頂点は鋭角的であっても、平坦であってもよい。　上方から観察した凸部の形態は、円形または楕円形であることが好ましい。ただし、三角形、四角形、六角形あるいは複雑な形であってもよい。凸部の形状は、凸部の周囲を囲む谷の部分の輪郭で示される。輪郭で示される凸部の大きさは、円相当径で、０．５〜３００μｍであることが好ましく、１〜３０μｍであることがさらに好ましく、３〜２０μｍであることが最も好ましい。
表面の凹凸は、凹凸を有するカレンダーロールにてカレンダープレスを行う方法、マトリクスと粒子とを含む液を支持体上に塗布、乾燥（必要により、硬化）させて層を形成する方法、印刷による方法、リソグラフィーあるいはエッチングにより形成できる。マトリクスと粒子とを含む液を支持体上に塗布する方法が好ましい。
【００６４】
上記マトリクスに用いる化合物は、飽和炭化水素またはポリエーテルを主鎖として有するポリマーであることが好ましく、飽和炭化水素を主鎖として有するポリマーであることがさらに好ましい。ポリマーは架橋していることが好ましい。飽和炭化水素を主鎖として有するポリマーは、エチレン性不飽和モノマーの重合反応により得ることが好ましい。架橋しているバインダーポリマーを得るためには、二個以上のエチレン性不飽和基を有するモノマーを用いることが好ましい。
【００６５】
二個以上のエチレン性不飽和基を有するモノマーの例としては、不飽和カルボン酸と脂肪族多価アルコール化合物とのエステル、不飽和カルボン酸と脂肪族多価アミン化合物とのアミド類が用いられる。また、ヒドロキシル基や、アミノ基、メルカプト基等の求核性置換基を有する不飽和カルボン酸エステル、アミド類と単官能もしくは多官能イソシアネート類、エポキシ類との付加反応物、多官能のカルボン酸との脱水縮合反応物等も好適に使用される。また、イソシアナート基やエポキシ基等の親電子性置換基を有する不飽和カルボン酸エステルまたはアミド類と、単官能もしくは多官能のアルコール類、アミン類およびチオール類との付加反応物、さらに、ハロゲン基やトシルオキシ基等の脱離性置換基を有する不飽和カルボン酸エステルまたはアミド類と、単官能もしくは多官能のアルコール類、アミン類およびチオール類との置換反応物も好適である。また、別の例として、上記の不飽和カルボン酸の代わりに、不飽和ホスホン酸、スチレン等に置き換えた化合物群を使用する事も可能である。
【００６６】
脂肪族多価アルコール化合物として、エチレングリコール、プロピレングリコール、１，４−ブタンジオール、ネオペンチルグリコール、トリメチロールエタン、トリメチロールプロパン、ヘキサンジオール、シクロヘキサンジオール、シクロヘキサンジメタノール、ペンタエリスリトール、ジペンタエリスリトール、ソルビトール、等と不飽和カルボン酸（クロトン酸、アクリル酸、メタクリル酸、イタコン酸、マレイン酸等）とのモノ置換あるいはポリ置換の重合性化合物が挙げられる。
【００６７】
また、脂肪族多価アミン化合物と不飽和カルボン酸とのアミドのモノマーの具体例としては、メチレンビス−アクリルアミド、メチレンビス−メタクリルアミド、１，６−ヘキサメチレンビス−アクリルアミド、１，６−ヘキサメチレンビス−メタクリルアミド、ジエチレントリアミントリスアクリルアミド、キシリレンビスアクリルアミド、キシリレンビスメタクリルアミド等がある。
具体例として、例えば特開２００１−２８１４０３号明細書中の段落番号［００３１］に記載の化合物等が挙げられる。
エチレン性不飽和基を有するモノマーは、塗布後、電離放射線または熱による重合反応により硬化させることが好ましい。
ポリエーテルを主鎖として有するポリマーは、多官能エポキシ化合物の開環重合反応により合成することが好ましい。
【００６８】
二個以上のエチレン性不飽和基を有するモノマーを用いる代わりに、またはそれに加えて、架橋性基を有する化合物を用いてもよい。架橋性基の反応によっても、架橋構造をバインダーポリマーに導入することができる。架橋性基の例には、イソシアナート基、エポキシ基、アジリジン基、オキサゾリン基、アルデヒド基、カルボニル基、ヒドラジン基、カルボキシル基、メチロール基、および活性メチレン基を挙げることができる。さらに、ビニルスルホン基、酸無水物、シアノアクリレート誘導体、メラミン、エーテル化メチロール、エステル結合およびウレタン結合が架橋性基に含まれる。テトラメトキシシランのような金属アルコキシドも架橋構造を導入するためのモノマーとして利用できる。ブロックイソシアナート基のように、分解反応の結果として架橋性を示す官能基を用いてもよい。また、架橋基は、分解した結果反応性を示す官能基であってもよい。架橋性を有する化合物は塗布後、熱によって架橋させることが好ましい。
【００６９】
凹凸を形成させる粒子としては、無機粒子または有機粒子を用いる。無機粒子を形成する物質の例には、二酸化ケイ素、二酸化チタン、酸化マグネシウム、炭酸カルシウム、炭酸マグネシウム、硫酸バリウムおよび硫酸ストロンチウムが含まれる。有機粒子は、一般にポリマーから形成する。ポリマーの例には、ポリメチルアクリレート、ポリメチルメタクリレート、ポリアクリロニトリル、ポリスチレン、セルロースアセテートおよびセルロースアセテートプロピオネートが含まれる。無機粒子よりも有機粒子の方が好ましく、ポリメチルメタクリレートもしくはポリエチレン粒子が特に好ましい。粒子の平均粒径は、０．５〜３０μｍであることが好ましく、１〜３μｍであることがさらに好ましい。粒子を形成する物質あるいは粒径が異なる二種類以上の粒子を組み合わせて使用してもよい。凹凸が形成された表面を有する層の平均厚みは、粒子の平均粒径よりも小さいことが好ましい。
【００７０】
本発明の光学フィルターには、ハードコート層、潤滑層、防汚層、帯電防止層、紫外線吸収層、中間層等を設けることもできる。
＜ハードコート層＞
ハードコート層は、所望により光学フィルターに強度を付与するために設けられる。ハードコート層は架橋しているポリマーを含むことが好ましい。ハードコート層は、アクリル系、ウレタン系、エポキシ系、シロキサン系のポリマー、オリゴマーまたはモノマー（例、紫外線硬化型樹脂）を用いて形成することができる。無機微粒子のフィラー（例えば、Ａｌ、Ｓｉ、Ｚｒ、Ｔｉ等の酸化物）をハードコート層に添加することもできる。
【００７１】
＜潤滑層＞
最表面の反射防止層（通常は低屈折率層）の上に、潤滑層を形成してもよい。潤滑層は、反射防止層表面に滑り性を付与し、耐傷性を改善する機能を有する。潤滑層は、ポリオルガノシロキサン（例、シリコンオイル）、天然ワックス、石油ワックス、高級脂肪酸金属塩、フッ素系潤滑剤またはその誘導体を用いて形成することができる。潤滑層の厚さは、２〜２０ｎｍであることが好ましい。
【００７２】
＜防汚層＞
最表面の反射防止層の上に防汚層を設けることもできる。防汚層は反射防止層の表面エネルギーを下げ、親水性あるいは親油性の汚れを付きにくくするものである。防汚層は含フッ素ポリマーを用いて形成することができる。防汚層の厚さは２〜１００ｎｍであることが好ましく、５〜３０ｎｍであることがさらに好ましい。
【００７３】
最表面の反射防止層上に防汚層を設けたり、または反射防止層中に防汚効果を有する化合物（防汚剤）を添加することで反射防止層に防汚性を持たせることもできる。防汚層は、反射防止層の表面エネルギーを下げ、親水性あるいは親油性の汚れを付きにくくするものである。防汚層は、含フッ素化合物及び含ケイ素化合物から選ばれる化合物を用いて形成することができる。防汚層の厚さは２乃至１００ｎｍであることが好ましく、５乃至３０ｎｍであることがさらに好ましい。防汚層や防汚剤としては、含フッ素化合物を用いるのが好ましい。
【００７４】
防汚剤の具体的な化合物としては、例えば、特開２００１−１０００３号公報に記載のようなフッ素を含有するモノマー、フッ素を含有するモノマーと他の親水性もしくは親油性のモノマーとのブロック共重合体、又はグラフト共重合体が挙げられる。フッ素含有モノマーとしては、ヘキサフルオロイソプロピルアクリレート、ヘプタデカフルオロデシルアクリレート、パーフルオロアルキルスルホンアミドエチルアクリレート、パーフルオロアルキルアミドエチルアクリレート等に代表されるパーフルオロアルキル基含有（メタ）アクリル酸エステルが挙げられる。また、モノマーを使用する際には重合時に飛散を防止するために炭素数７以上のモノマーであることが好ましく、さらに好ましくは炭素数１０以上であり、特に好ましくは炭素数１３以上である。
【００７５】
親水性又は親油性のモノマーとしては、メチルアクリレート等の（メタ）アクリル酸エステル、末端に水酸基含有ポリエステルと（メタ）アクリル酸のエステル、ヒドロキシエチル（メタ）アクリレート、ポリエチレングリコールの（メタ）アクリル酸エステル等が挙げられる。
市販のものとしては、パーフルオロアルキル鎖のミクロドメイン構造を有するアクリル系オリゴマーのデフェンサＭＣＦ−３００，３１２、３２３等、パーフルオロアルキル基・親油性基含有オリゴマーのメガファックＦ−１７０、Ｆ−１７３、Ｆ−１７５等、パーフルオロアルキル基・親水性基含有オリゴマーのメガファックＦ−１７１等（大日本インキ化学工業（株）製）や、表面移行性に優れたセグメントと樹脂に相溶するセグメントよりなるビニルモノマーのブロックポリマーであるフッ化アルキル系のモディパーＦ−２００、２２０、６００、８２０等が挙げられる。
【００７６】
＜帯電防止層＞
光学フィルターに帯電性を付与する目的で、帯電防止層を形成することができる。帯電防止層は、通常透明支持体の反射防止膜層側に形成される。
帯電防止層は、以下に説明する導電性材料をバインダーとともに分散し塗布することにより形成することができる。
好ましく使用される帯電防止用導電性材料およびバインダーとしては、前記下塗り層に帯電防止性能を付与し、帯電防止層を兼ねる際に用いる帯電防止用導電性材料およびバインダーを用いることができる。
【００７７】
［各層の形成と光学フィルターの使用等］
以上述べた光学フィルターの種々の層は、一般的な塗布方法により形成することができる。塗布方法の例には、ディップコート法、エアーナイフコート法、カーテンコート法、ローラーコート法、ワイヤーバーコート法、グラビアコート法およびホッパーを使用するエクストルージョンコート法（米国特許２６８１２９４号明細書記載）が含まれる。ワイヤーバーコート法、グラビアコート法およびエクストルージョンコート法が好ましい。
二以上の層を同時塗布により形成してもよい。同時塗布法については、米国特許２７６１７９１号、同２９４１８９８号、同３５０８９４７号、同３５２６５２８号の各明細書および原崎勇次著「コーティング工学」２５３頁（１９７３年朝倉書店発行）に記載がある。
各層の塗布液には、ポリマーバインダー、硬化剤、界面活性剤、ｐＨ調整剤のような添加剤を加えることができる。
塗布法以外にも、スパッタリング法、真空蒸着法、イオンプレーティング法、プラズマＣＶＤ法あるいはＰＶＤ法により層を形成することもできる。
【００７８】
＜電磁波遮蔽層＞
なお、画像表示装置のディスプレイから発生される電磁波を遮蔽する必要がある場合には、ディスプレイの前面に導電性の高い膜が必要であり、本発明の光学フィルターに導電層が設けられる。
導電層の種類としては、銀などの金属層と金属酸化物の積層系を用いる方法、格子状等にエッチングした金属薄膜、導電性メッシュを用いる方法などがあるが、モアレを起こさないという点で銀などの金属層と金属酸化物の積層系を用いる方法が好ましい。
導電層の抵抗は、５００Ω／□以下であることが好ましく、さらに好ましくは５０Ω／□以下であることが好ましく、特に好ましくは３Ω／□以下である。また、実質的な下限としては、スパッタ膜で１Ω／□、金属メッシュでは０．５Ω／□程度である。
透明導電層を設置する層としては、可視光吸収層と同一の支持体上でもよいし、他の支持体でもよい。
【００７９】
上記銀などの金属層と金属酸化物の積層系は、透明であることが好ましい。金属薄膜の金属としては、金、銀、銅、白金、ロジウム、イリジウム、パラジウム、から選ばれる１種もしくは２種以上の合金が好ましく、パラジウムと銀との合金が特に好ましい。この合金中の銀の含有率は、８０質量％以上であることが好ましい。金属酸化物薄膜の金属酸化物としては、ＴｉＯ２、ＳｎＯ２　、ＺｎＯ、ＩＴＯおよびＩｎ２Ｏ３を主成分とするものであることが好ましく、Ｇａ２Ｏ３などを添加しても良い。
金属層と金属酸化物層とを積層すると、金属酸化物層により金属層を保護（酸化防止）し、可視光の透過率を高くすることができる。積層する構成としては、支持体／（金属酸化物層／金属層）ｎ／金属酸化物層であることが好ましい。ここでｎは１以上の整数であり、１〜１０の整数が好ましく、更に好ましくは１〜７の整数であり、特に好ましくは１〜５の整数である。金属層、金属酸化物層はそれぞれ、二種以上の積層であっても良い。また金属層上に金属層を保護するための層を設けても良い。
【００８０】
また、上記層構成において、金属アルコキサイド化合物の薄膜も、金属層と積層することができる。金属酸化物または金属アルコキサイド化合物の層は、金属層の両側に積層することができる。金属層の両側に積層する場合、異なる種類の層を用いてもよい。
金属層の厚さは、合計５〜６０ｎｍであることが好ましく、１０〜５５ｎｍであることがさらに好ましく、１５〜５０ｎｍであることが最も好ましい。
金属酸化物または金属アルコキサイド化合物層の厚さは、２０〜３００ｎｍであることが好ましく、４０〜１５０ｎｍであることがさらに好ましい。
金属層は、スパッタリング法、真空蒸着法、イオンプレーティング法、プラズマＣＶＤ法、プラズマＰＶＤ法あるいは金属または金属酸化物の超微粒子塗布により形成することができる。中でもスパッタリング法が好ましい。
また、スパッタリングする透明支持体上には支持体からの可塑剤の揮散を防ぐためにアクリル系、ウレタン系、エポキシ系、シロキサン系のポリマー、オリゴマーまたはモノマー（例、紫外線硬化型樹脂）を用いてオーバーコート層を１０μｍ以下の厚みで有することが好ましい。また、特開２００１−３４３５２０号に記載のメッシュ状の金属薄膜とする方法も好ましい。
【００８１】
光学フィルターは、液晶表示装置（ＬＣＤ）、プラズマディスプレイパネル（ＰＤＰ）、エレクトロルミネッセンスディスプレイ（ＥＬＤ）や陰極管表示装置（ＣＲＴ）のような画像表示装置に用いられる。
本発明に従う光学フィルターは、プラズマディスプレイパネル（ＰＤＰ）または陰極管表示装置（ＣＲＴ）、特にプラズマディスプレイパネル（ＰＤＰ）に用いると、顕著な効果が得られる。
【００８２】
本発明の光学フィルターは、透明支持体を前面ガラス板を撤去された画像表示装置のパネル、例えばプラズマディスプレイパネルに直接貼り合わせることができる。その際ガラス破損防止、破損時のガラスによる怪我を防ぐため、本発明の光学フィルターを構成する透明支持体に１〜５枚、好ましくは１枚または２枚のの透明支持体を積層することが望ましい。
この場合、透明支持体の膜厚の合計が２５０μｍ以上であることが好ましく、より好ましくは３５０μｍ以上であり、特に好ましくは４００μｍ以上である。また、実質的な上限としては５ｍｍで、好ましくは４ｍｍで、さらに好ましくは２ｍｍである。厚いほど強度は増すが張り合わせの手間、視認性の劣化が起こるので、透明支持体の材質や他の層の構成を勘案して適宜選ぶことができる。
また、用いる透明支持体の内、一枚が１６０μｍ以上であることが好ましい。
また、可視光吸収層は低反射層と同一の支持体の低反射層の反対面側に設置されてもよいし、別の支持体に設置されても良い。近赤外線遮蔽フィルター層、透明導電層も同様である。
【００８３】
支持体同士を貼りつける際には、粘着剤を用いることが好ましい。粘着剤は、粘着性を有し、ゴム状の粘りを有する材料である。粘着剤として、好ましくは天然ゴム系、ＳＢＲ系、ブチルゴム系、再生ゴム系、アクリル系、ポリイソブチレン系、シリコーンゴム系、ポリビニルブチルエーテルなどを挙げることができ、なかでもアクリル系が好ましい。
粘着剤に関しては、高分子学会編「高機能接着剤・粘着剤」などに記載されているものを用いることができる。
粘着剤層は、これらの粘着剤を水または溶剤に、溶解あるいは分散した塗布液を直接塗布、乾燥して得られるが、あらかじめ剥離性の良好なＰＥＴなどの支持体上に粘着剤層を設けたものをラミネートして粘着剤層を設けることもできる。
【００８４】
【実施例】
以下、実施例により本発明を具体的に説明するが、本発明は実施例に限定されて解釈されることはない。
【００８５】
実施例１及び比較例１
（実施例１）
前記の例示化合物（１）で示される特定色素１．５ｇおよびポリシクロヘキシルメタクリレート（重量平均分子量１０万）１０ｋｇを２８０℃で溶融混練して、押し出し成型機を用いて、厚み２ｍｍのフィルターを作製した。該フィルターについて、（株）島津製作所製分光光度計ＵＶ−３１００にて透過率を測定した。可視光線透過率は８５％（ＪＩＳ−Ｒ−３１０６に従って計算した）、８５０〜１２００ｎｍの平均光線透過率は１６％であった。
このフィルムに、ＵＶカットフィルターＳＣ−３９（富士写真フィルム（株）製）を装着し、キセノンロングライフフェードメーター（ＦＡＬ−２５ＡＸ−ＨＣＢ−ＥＣ）（スガ試験機社製品）により、４５０時間照射し、照射前後の吸収極大波長における吸収強度を測定したところ、色素残存率（照射前の強度÷照射後の強度×１００）は、９０％であり、耐光性が高いことを確認した。
【００８６】
（比較例１）
実施例１において、特定色素（化合物（１））１．５ｇの代わりに、下記色素（Ｒ−１）１．５ｇを用いた他は実施例１と同様にしてフィルターを作製した。
可視光線透過率は８３％、８５０〜１２００ｎｍの平均光線透過率は２５％であった。
このフィルムに、実施例１と同様にＵＶカットフィルターＳＣ−３９を装着した耐久テストの結果、９０％であり、耐光性が高いことを確認した。
【００８７】
【化４】
2004045653.tif 000007
【００８８】
以上の結果より、本発明のフィルターは、可視光透過性に優れ且つ近赤外の長波側領域（８５０〜１２００ｎｍの領域）で近赤外線遮蔽効果が良好であり、耐久性も十分であった。一方、比較例１は、近赤外線遮蔽効果が十分でなかった。
【００８９】
実施例２〜１１
実施例１において、特定色素（化合物（１））１．５ｇの代わりに、下記表−Ａの各色素を用いた他は、実施例１と同様にしてフィルターを作製した。
実施例１と同様にして各フィルターの性能を調べた所、いずれも実施例１と同等の良好な性能を示した。
【００９０】
【表４】
2004045653.tif 000008
【００９１】
実施例１２
（下塗り層の形成）
厚さ１００μｍの透明なポリエチレンテレフタレート（略称：ＰＥＴ）フィルムの両面をコロナ処理した後、片面にスチレン−ブタジエンコポリマーからなるラテックスを厚さ１３０ｎｍとなるよう塗布し、下塗り層を形成した。
【００９２】
（フィルター層の形成）
本発明の特定色素：化合物例（５）の５質量％ＴＨＦ溶液０．０６ｇに、バイロン３００東洋紡（株）製）のクロロホルム溶液（樹脂濃度２０質量％）を１．５ｇ添加し、超音液洗浄機にて、完全に溶解させた後、この塗工液を、バーコータ＃２４で上記の下塗り処理したＰＥＴフィルムに塗工し、乾燥することにより、近赤外吸収フィルムを得た。塗布膜厚は、約１０μｍであった。
このフィルムについて、実施例１と同様にして透過率、耐久性を測定した。可視光線透過率は８５％、８５０〜１２００ｎｍの平均光線透過率は１５％、色素残存率は９１％であり、良好な性能を示した。
得られたフィルムを、プラッズマディスプレー等の前面に配置したところ、色目の変化はなく、コントラストが向上しかつ、近赤外練の放射も低減された。
【００９３】
実施例１３〜１７
（支持体上への下塗り層および帯電防止層の形成）
厚さ１７５μｍの透明支持体（２軸延伸ポリエチレンテレフタレートフィルム）の両面をコロナ処理した後、可視光吸収層、赤外線遮蔽フィルター層を設置する面に屈折率１．５５、ガラス転移温度３７℃のスチレン−ブタジエンコポリマーからなるラテックス（ＬＸ４０７Ｃ５、日本ゼオン（株）製）を膜厚が３００ｎｍとなるよう塗布し、下塗り層を形成した。反対面にも屈折率１．５５、ガラス転移温度３７℃のスチレン−ブタジエンコポリマーからなるラテックス（ＬＸ４０７Ｃ５、日本ゼオン（株）製）と酸化錫・酸化アンチモン複合酸化物（石原産業（株）ＦＳ−１０Ｄ）を質量で５：５の割合で混合し乾燥後の膜厚が２００ｎｍとなるよう塗布し、帯電防止層を兼ねる下塗り層を形成した。
【００９４】
（ハードコート層の形成）
酸化ジルコニウムの４８質量％分散液（溶媒：メチルエチルケトン／シクロヘキサノン、質量比１／１）３７．２ｇ、ジペンタエリスリトールヘキサアクリレート（ＤＰＨＡ、日本化薬（株）製）４．４６ｇ、光重合開始剤１．１７ｇ（イルガキュア９０７、チバガイギー社製）を混合溶解した。
上記下塗り層および帯電防止層上に上記溶液を乾燥膜厚が６μｍとなるようにワイヤーバーにて塗布、乾燥し、紫外線を照射し硬化させた。
【００９５】
（反射防止層の形成）
（１）高屈折率層Ｈｎ−１などの形成
二酸化チタン微粒子（ＴＴＯ−５５Ｎ、シェル材料；なし、石原産業（株）製）３０．０質量部、市販のアニオン性モノマー（ＰＭ−２１、日本化薬（株）製）４．５質量部、市販のカチオン性モノマー（ＤＭＡＥＡ、（株〉興人）０．３質量部およびシクロヘキサノン６５．２質量部を、サンドグラインダーミルにより分散し、質量平均径５５ｎｍの二酸化チタン分散液を調製した。特開平１１−１５３７０３号公報、実施例１に記載の方法と同様に前記二酸化チタン分散物とジペンタエリスリトールヘキサアクリレート（ＤＰＨＡ、日本化薬（株）製）、光重合開始剤（イルガキュア９０７、チバガイギー社製）、光増感剤（カヤキュアーＤＥＴＸ、日本化薬（株）製）およびメチルエチルケトンを添加し、高屈折率層用塗布液を調製した。添加量は、高屈折率層の屈折率が１．７５となるように調節した。
【００９６】
具体的には、モノマーの合計量（ジペンタエリスリトールヘキサアクリレート、アニオン性モノマー（１）およびアニオン性モノマー（２）の合計量）と二酸化チタンとの体積比が７９．０／２１．０、光重合開始剤と光増感剤との質量比が３／１、そして、光重合開始剤と光増感剤の合計量とモノマーの合計量との質量比が６／１００になるように調節した。
前記ハードコート層の上に、本高屈折率層用塗布液をバーコーターで塗布し、紫外線を照射して層を硬化させた。このようにして、厚さ（乾燥膜厚）が５０ｎｍの高屈折率層を形成した。
同様にしてＨｎ−２として屈折率が１．９４、Ｈｎ−３として屈折率が１．７３、Ｈｎ−４として屈折率が１．６２となるように酸化チタンとモノマーの比を調整し高屈折率層を形成した。
【００９７】
（２）低屈折率層Ｌｎ−１などの形成
ジぺンタエリスリトールヘキサアクリレート（ＤＰＨＡ、日本化薬（株）製）６ｇ、光重合開始剤（イルガキュア９０７、チバガイギー社製）０．５ｇ、光増感剤（カヤキュアーＤＥＴＸ，日木化薬（株）製）０．２ｇおよびメチルエチルケトン２００ｇを混合、攪拌して、低屈折率層の塗布液を調製した。塗布液を高屈折率層の上にワイヤーバーを用いて厚さ１００ｎｍに塗布し、これを乾燥後、１００℃に加熱して１２Ｗ／ｃｍの高圧水銀灯を用いて１分間紫外線照射し架橋させた。その後室温まで放冷して低屈折率層（屈折率：１．５３）を形成した。このようにして、反射防止膜を作成した。反射防止膜の反射率の最低値を、反射率計（Ｖ−５５０、ＡＲＶ−４７４（日本分光（株）製）で測定した。
【００９８】
同様にしてＤＰＨＡの替わりにトリエチレングリコールジアクリレートを使用した以外はＬｎ−１と同様にして低屈折率層Ｌｎ−２、ペンタエリスリトールテトラアクリレートを形成した以外はＬｎ−１と同様にして低屈折率層Ｌｎ−３を形成した。
また、ＤＰＨＡに粒径が１０〜２０ｎｍのＳｉＯ２を質量比でＤＰＨＡ／ＳｉＯ２が６０／４０となるようメチルエチルケトンと共に混合、塗布しＬｎ−４を形成した。
Ｌｎ−５としては、Ｈｎ−４のＤＰＨＡの替わりにトリエチレングリコールジアクリレートを使用した以外はＨｎ−４と同様にして得た。
【００９９】
（３）中屈折率層Ｍｎ−１の形成
中屈折率層としてＨｎ−１と同じ塗布液を用いＭｎ−１を形成した。
【０１００】
（４）反射防止膜１〜１１の形成
下記表−Ｂに示される反射防止膜を形成した。
【０１０１】
【表５】
2004045653.tif 000009
【０１０２】
（可視光吸収層の形成）
ゼラチンの１０質量％水溶液１８０ｇにｐＨが７になるように１規定の水酸化ナトリウム溶液を添加し、下記（色素（ｖ−１））０．０５ｇおよび下記（色素（ｖ−２））０．０５ｇを添加し、３０℃で２４時聞攪拌した後、２μｍのポリプロピレンフィルターで濾過した。得られたフィルター層用塗布液を反射防止膜１〜７（実施例１〜７）に、低屈折率層が形成されている裏面の３００ｎｍの下塗り層側に、乾燥膜厚が３．５μｍとなるように塗布し、１２０℃で１０分間乾燥した。
【０１０３】
【化５】
2004045653.tif 000010
【０１０４】
（赤外線遮蔽フィルター層の形成）
本発明の特定色素：化合物例（１４）の３．５質量％、及び下記構造のシアニン化合物３．５質量％のＴＨＦ溶液０．０６ｇに、「メチルメタクリレート／アクリル酸（９９／１）質量比」共重合体（重量平均分子量１０万）のＴＨＦ／トルエン（１／１）体積比の溶液（樹脂濃度２０質量％）を１．５ｇ添加し、超音波洗浄機にて、完全に溶解させた塗工液を、バーコータ＃２４で上記の可視光吸収層上に塗工し、乾燥することにより、光学フィルターを作成した。塗布膜厚は、５μｍであった。
【０１０５】
【化６】
2004045653.tif 000011
【０１０６】
作成した光学フィルターについて、分光透過率を調べた。可視光領域の４００ｎｍの吸収極大での透過率は３５％、５９５ｎｍの吸収極大での透過率は３０％で、８００〜１２００ｎｍの近赤外線領域の透過率は８％であった。又、５９５ｎｍの半値幅は３０ｎｍであった。
これら光学フィルターをプラズマディスプレイに直接貼り合わせ、色味、８００〜９００ｎｍの領域での近赤外線カット性、消しゴム擦り耐性を比較した。
【０１０７】
【表６】
2004045653.tif 000012
【０１０８】
｛赤外線カット性の評価｝
８００から８２０ｎｍ、８９０から９１０ｎｍ、９７０から９９０ｎｍの透過率において
○・・・いずれも２０％以下である
△・・・一部２０％以下である
△・・・いずれも２０％以上である。
【０１０９】
｛消しゴム擦り評価｝
ライオン（株）製消しゴムＮｏ．５０を用いて１ｋｇの荷重をかけ表面を５０往復し、表面の損傷を目視で評価した。
○・・・傷無し
△・・・一部傷あり
×・・・膜がはがれる
【０１１０】
｛防汚性の評価｝
指紋付着性評価のため接触角を測定した。
○・・・１００°以上
△・・・７０°以上１００°未満
【０１１１】
表−Ｃの結果より、本発明の光学フィルターは、色補正に優れたものであり、近赤外線カット性及び膜の強度も充分であった。また、フィルター表面の対防汚性も良好であった。
更に、上記各光学フィルターについて、実施例１と同一の耐光テストの方法で試験を行なった所、いずれのフィルターも、実用上何ら問題のないレベルの性能を示した。
【０１１２】
実施例１８
（下塗り層の形成）
厚さ１００μｍの透明なポリエチレンテレフタレートフィルムの両面をコロナ処理した後、両面に屈折率１．５５、ガラス転移温度３７℃のスチレン−ブタジエンコポリマーからなるラテックス（日本ゼオン（株）製、ＬＸ４０７Ｃ５）を塗布し、下塗り層を形成した。乾燥後の膜厚として、フィルター層を設ける面には厚さ３００ｎｍ、低屈折率層を設ける面には厚さ１５０ｎｍとなるように塗布した。
【０１１３】
（第２下塗り層の形成）
フィルター層を設ける面の下塗り層の上に、酢酸とグルタルアルデヒドを含むゼラチン水溶液を、乾燥後の厚さ１００ｎｍとなるように塗布し、反射防止層を設ける面の下塗り層の上には屈折率１．５０、ガラス転移温度５０℃のアクリル系ラテックス（ＨＡ１６、日本アクリル（株）製）を乾燥後の厚さ２０ｎｍとなるように塗布し、第２下塗り層を形成した。
【０１１４】
（反射防止層としての低屈折率層の形成）
反応性フッ素ポリマー（ＪＮ−７２１９、日本合成ゴム（株）製）２．５０ｇにｔ−ブタノール１．３ｇを加え、室温で１０分間攪拌し、１μｍのポリプロピレンフィルターでろ過した。得られた低屈折率層用塗布液を、透明支持体の片面（スチレン−ブタジエンコポリマーラテックス１５０ｎｍ、アクリルラテックス２０ｎｍを下塗り層とする面）に、バーコーターを用いて乾燥膜厚が９６ｎｍとなるように塗布し、１２０℃で１５分間乾燥して硬化させ低屈折率層を形成した。
【０１１５】
（可視光吸収層の形成）
実施例１３記載の可視光吸収層形成において、色素（ｖ−１）及び色素（ｖ−２）の代わりに下記色素（ｖ−３）及び色素（ｖ−４）を各同量用いた他は、実施例１３と同様にして塗布液を作製した。この塗布液を透明支持体の低屈折率層を塗布した反対側の第２下塗り層上に、転燥膜厚が３．５μｍとなるように塗布し、１２０℃で１０分間乾燥してフィルター層を形成し、反射防止層とフィルター層を付与した支持体を作製した。
【０１１６】
【化７】
2004045653.tif 000013
【０１１７】
（近赤外線遮蔽フィルター層の形成）
実施例１３記載の近赤外線遮蔽フィルター層形成において、化合物例（１４）及びシアニン化合物の代わり特定色素の化合物例（２７）及び下記のスクアリウム化合物を各同量用いた他は、実施例１３と同様にして上記の可視光吸収層上に塗布・乾燥した。塗布膜厚は４μｍであった。
【０１１８】
【化８】
2004045653.tif 000014
【０１１９】
（ガラス透明支持体上への電磁波遮へい層、反射防止層の塗設）
厚き３ｍｍの無色透明ガラス板の表面に銀をスパッターし、表面抵抗が２．５Ω／平方ｃｍとなるように厚さ約１２ｎｍの膜を塗設した。こうして塗設した銀の膜の上に、真空蒸着法を用いてＭｇＦ２、次にＳｉＯ２、ＴｉＯ２、ＭｇＦ２の順に光学膜厚（屈折率と膜厚の積）が１３０〜１４０ｎｍとなるように蒸着した。この反射防止膜の反射率を測定したところ、表面反射率は０．６％であった。
【０１２０】
（前面板の作製）
低屈折率層、可視光吸収層及び近赤外線遮蔽層を塗布したポリエチレンテレフタレートフィルムの該遮蔽層面にアクリル系の粘着剤を原さ３０μｍの厚さで塗布し、上記反射防止層を蒸着したガラス板の反射防止層を蒸着した面とは反対面に貼りつけ、本発明の前面板を作製した。
【０１２１】
（光学フィルムの性能評価）
プラズマディスプレイパネル（ＰＤＳ４２０２Ｊ−Ｈ、富士通（株）製）の前面板を取り外し、上記作製した前面板を、フィルター層がプラズマディスプレイパネルの画像表示面に向くように本体に取り付けた。電磁波および近赤外線遮へい層をプラズマディスプレイパネルの背面の金属部アースに接続し、プラズマディスプレイパネルより放射される電磁波により電磁波および近赤外線遮へい層に誘起される電圧をアースに導通し、機能の評価を実施した。評価項目として、電磁波および赤外線遮へい能、表示される画像のコントラストの測定および目視による色再現性の評価を行った。電磁波遮へい能は、周波数１０ＭＨｚ〜２００ＭＨｚの範囲で最低９デシベル以上が得られ、情報処理装置等で規制されている電磁波の外部漏洩レベルを達成した。また、近赤外線領域の線スペクトル遮へい能は、８００〜１２００ｎｍの範囲で１５％となり、周辺に設置される赤外線リモートコントロール装置に対する妨害を防止できた。コントラストおよび目視による色再現性は、著しく改善された。コントラストは前面板を交換する前は１０４であったが実施例ではいずれも１５：１であった。前面板の交換前にくらべて、オレンジ色の入った赤が純赤に、緑がかった青が鮮やかな青に、また黄ばんだ感じの白が純白に改良されていることを確認した。
また、実施例１に記載の耐光性テスト後のフィルターの性能は、経時前と殆ど変わらず、視認上は何ら変わらない良好なものであった。
【０１２２】
【発明の効果】
本発明の光学フィルターは、近赤外光域に大きな吸収を有し、化学的に安定で、近赤外線吸収性能、熱線吸収能、可視光線透過性能及び耐光性に優れている。また、この光学フィルターをプラズマディスプレイパネルに使用することで、ディスプレーからでる周辺電子機器の誤動作を引き起こす近赤外線領域である７００〜１２００ｎｍ、好ましくは７５０〜１２００ｎｍの領域の光をカットすると共に、ディスプレーの鮮度を阻害を防止することができる。
【図面の簡単な説明】
【図１】陰極管表示装置（ＣＲＴ）またはプラズマディスプレイパネル（ＰＤＰ）の本体Ａの前面に本発明の前面板を用いた場合の断面概念図である。図１−１は本体Ａと前面板Ｄが密着した場合、図１−２は本体Ａと前面板Ｄの間に空間がある場合の概念図である。
【図２】前面板の層構成の断面模式図である。図２−１および図２−２は図１−１の、図２−３および図２−４は図１−２の配置に対応する層構成の例である。
【符号の説明】
Ａ　ＣＲＴまたはＰＤＰ
Ｂ　支持体
Ｃ　各種フィルター層および反射防止層
Ｄ　前面板
１　反射防止層
２　電磁波および赤外線遮へい層
３　ハードコート層
４　プラスチック透明支持体
５　フィルター層
６　ガラス透明支持体
【図１】
2004045653.tif 000017
【図２】
2004045653.tif 000018